(57)【特許請求の範囲】
【請求項１】
前面及び裏面を有する基板と、
前記基板の前記前面上部に位置し、第１導電型半導体層と第２導電型半導体層との間に配置された活性層を含む発光構造体と、
前記基板の前記裏面上に位置し、前記発光構造体から出射された光を反射する分布ブラッグ反射器と、
前記分布ブラッグ反射器の下部に位置する金属層と、を含み、
前記分布ブラッグ反射器は、青色波長領域の第１波長の光、緑色波長領域の第２波長の光、及び赤色波長領域の第３波長の光に対して、９０％以上の反射率を有し、
前記分布ブラッグ反射器は、
前記基板の前記裏面上に配置され、前記第１波長の光に比べて前記第２波長または前記第３波長の光に対する反射率が高い第１分布ブラッグ反射器と、
前記第１分布ブラッグ反射器上に配置され、前記第２波長または前記第３波長の光に比べて前記第１波長の光に対する反射率が高い第２分布ブラッグ反射器と、から成ることを特徴とする発光ダイオードチップ。
【請求項２】
前記金属層は、反射金属層であることを特徴とする請求項１に記載の発光ダイオードチップ。
【請求項３】
前記反射金属層は、Ａｌであることを特徴とする請求項２に記載の発光ダイオードチップ。
【請求項４】
前記基板の裏面は、表面粗さが３ｎｍ以下のＲＭＳ値を有することを特徴とする請求項１に記載の発光ダイオードチップ。
【請求項５】
前記基板の裏面は、表面粗さが１ｎｍ以下のＲＭＳ値を有することを特徴とする請求項４に記載の発光ダイオードチップ。
【請求項６】
前記基板上に複数の発光セルをさらに含むことを特徴とする請求項１に記載の発光ダイオードチップ。
【請求項７】
前記複数の発光セルが直列に接続された少なくとも一つの発光セルアレイを含むことを特徴とする請求項６に記載の発光ダイオードチップ。
【請求項８】
互いに隣接する前記発光セルを直列に接続する配線をさらに含み、
前記複数の発光セルは傾斜した側面を有し、
前記配線は前記互いに隣接する発光セルのうち一つの発光セルの第１導電型半導体層の側面に接続されることを特徴とする請求項６に記載の発光ダイオードチップ。
【請求項９】
前記第１及び第２分布ブラッグ反射器は、屈折率が互いに異なる層が交互に積層された構造を有し、各層の光学的膜厚は互いに異なることを特徴とする請求項１に記載の発光ダイオードチップ。
【請求項１０】
前記分布ブラッグ反射器は、４００ｎｍ〜７００ｎｍ範囲内の全波長の光に対して、入射角０度で９８％以上の反射率を有することを特徴とする請求項１に記載の発光ダイオードチップ。
【請求項１１】
前記分布ブラッグ反射器は、７００ｎｍの光に対して、入射角５０度で９５％以上の反射率を有することを特徴とする請求項１に記載の発光ダイオードチップ。
【発明の詳細な説明】
【技術分野】
【０００１】
本発明は、発光ダイオードチップ及びその製造方法に関し、より詳細には、分布ブラッグ反射器を有する発光ダイオードチップ及びその製造方法に関する。
【背景技術】
【０００２】
青色波長の光または紫外線を発する窒化ガリウム系列の発光ダイオードチップは様々なものに応用されており、特に、バックライトユニットまたは一般照明器具などに求められる白色光などの混色された光を出射する多様な発光ダイオードパッケージが市販されている。
【０００３】
発光ダイオードパッケージから出射される光は主に発光ダイオードチップの発光効率（ｌｉｇｈｔ  ｅｍｉｓｓｉｏｎ  ｅｆｆｉｃｉｅｎｃｙ）に依存するため、発光ダイオードチップの発光効率を改善しようとする研究が続けられている。特に、発光ダイオードチップの光抽出効率（ｌｉｇｈｔ  ｅｘｔｒａｃｔｉｏｎ  ｅｆｆｉｃｉｅｎｃｙ）を改善しようとする研究が続けられており、このような研究の一つとして、サファイアのような透明基板の下部面に金属反射器または分布ブラッグ反射器（Ｄｉｓｔｒｉｂｕｔｅｄ  Ｂｒａｇｇ  Ｒｅｆｌｅｃｔｏｒ）を形成する技術が広く研究されている。
【０００４】
図１は従来のサファイア基板の下部面にアルミニウム層を形成して測定した反射率を示す。図１において、グラフ１０２はアルミニウム層が形成されていないサファイア基板の反射率を示し、グラフ１０４はアルミニウム層が下部面に形成されているサファイア基板の反射率を示す。
【０００５】
図１を参照すると、可視光領域の波長において、アルミニウム層を形成していないサファイア基板の場合は約２０％の反射率を示すが、アルミニウム層を形成した場合、約８０％の反射率を示すことが分かる。
【０００６】
図２は、従来のサファイア基板の下部面にＴｉＯ２／ＳｉＯ２を周期的に積層した分布ブラッグ反射器を形成して測定した反射率を示す。
【０００７】
アルミニウム層の代わりに、発光ダイオードチップから出射される例えば４６０ｎｍのピーク波長の光を反射する分布ブラッグ反射器（ＤＢＲ）を設けた場合、図２に図示されるように、４００〜５００ｎｍの青色波長領域で反射率がほぼ１００％に至ることが分かる。
【０００８】
しかし、前記ＤＢＲは可視光線領域のうち一部の領域に対して反射率を高めることができるだけで、その他の領域での反射率は４００〜５００ｎｍの波長領域に比べて非常に低い。即ち、図２に示されるように、約５２０ｎｍ以上の波長に対しては反射率が急激に減少し、５５０ｎｍ以上では殆ど反射率が５０％未満となる。
【０００９】
従って、白色光を発するための発光ダイオードパッケージに、前記ＤＢＲを備えた発光ダイオードチップを実装する場合、発光ダイオードチップから出射された青色波長領域の光に対して前記ＤＢＲは高い反射率を示すが、緑色及び／または赤色波長領域の光に対しては前記ＤＢＲは効果的な反射特性を示さない。そのため、パッケージでの発光効率の改善に限界がある。
【発明の概要】
【発明が解決しようとする課題】
【００１０】
本発明は、白色光などの混色された光を発する発光ダイオードパッケージの発光効率を向上させる発光ダイオードチップ及びその製造方法を提供する。
【００１１】
また、本発明は、広い波長領域に亘って高い反射率を有する分布ブラッグ反射器、及びそれを備えた発光ダイオードチップを提供することである。
【課題を解決するための手段】
【００１２】
本発明の一実施形態によると、分布ブラッグ反射器を有する発光ダイオードチップが開示される。該発光ダイオードチップは、前面及び裏面を有する基板と、前記基板の前面上部に位置し第１導電型半導体層と第２導電型半導体層との間にはさまれた活性層を含む発光構造体と、前記基板の裏面上に位置し前記発光構造体から出射された光を反射する分布ブラッグ反射器（ｄｉｓｔｒｉｂｕｔｅｄ  ｂｒａｇｇ  ｒｅｆｌｅｃｔｏｒ）と、前記分布ブラッグ反射器の下部に位置する金属層とを含む。また、前記分布ブラッグ反射器は、青色波長領域の第１波長の光、緑色波長領域の第２波長の光及び赤色波長領域の第３波長の光に対して、９０％以上の反射率を有する。
【００１３】
前記金属層は反射金属層または保護層であってもよい。前記反射金属層または保護層は、前記発光ダイオードチップをパッケージに実装する際、前記分布ブラッグ反射器を保護する。さらに、前記反射金属層は、前記分布ブラッグ反射器を透過した光を反射させてもよく、特に、パッケージレベルで発光効率を向上させる。
【００１４】
さらに、前記基板の裏面は、表面粗さが３ｎｍ以下、好ましくは２ｎｍ以下、さらに好ましくは１ｎｍ以下のＲＭＳ値を有してもよい。前記表面粗さが減少するにつれて前記分布ブラッグ反射器の反射率が向上する。
【００１５】
また、前記分布ブラッグ反射器を前記発光ダイオードチップに備えることにより、例えば、白色光のような混色された光、青色光、緑色光及び赤色光を效果的に反射させることができ、発光ダイオードパッケージの発光効率を向上させることができる。
【００１６】
前記分布ブラッグ反射器は、前記基板の裏面に形成され、前記基板の裏面と接触させてもよい。
【００１７】
また、前記基板は、その前面に所定のパターンを含んでもよい。例えば、前記基板は、パターニングされたサファイア基板であってもよい。
【００１８】
一方、前記基板は、その面積が９０，０００μｍ２以上であってもよい。例えば、前記基板面積は、３００×３００μｍ２以上、または１×１ｍｍ２以上であってもよい。比較的大きい面積を有する発光ダイオードチップにおいて分布ブラッグ反射器を広範囲にわたって形成することにより、本発明は効果的となる。
【００１９】
また、前記発光ダイオードチップは、前記基板の前面上部に複数の発光セルを含んでもよい。さらに、前記発光ダイオードチップは、前記複数の発光セルが直列に接続された少なくとも一つの発光セルアレイを含んでもよい。さらに、前記発光ダイオードチップは、互いに隣接する発光セルを直列に接続する配線をさらに含んでもよい。本発明の実施形態において、前記複数の発光セルは、傾斜した側面を有し、前記配線は、互いに隣接する発光セルのうち一つの発光セルの第１導電型半導体層の側面に接続してもよい。
【００２０】
本発明の実施形態において、前記分布ブラッグ反射器は、第１分布ブラッグ反射器と、第２分布ブラッグ反射器とを含んでもよい。例えば、前記第１分布ブラッグ反射器は、青色波長領域の光に比べて緑色波長領域または赤色波長領域の光に対する反射率が高く、前記第２分布ブラッグ反射器は、緑色波長領域または赤色波長領域の光に比べて青色波長領域の光に対する反射率が高くてもよい。
【００２１】
また、前記第１分布ブラッグ反射器が前記第２分布ブラッグ反射器よりも前記基板の近くに位置してもよい。
【００２２】
本発明の実施形態において、前記分布ブラッグ反射器は、第１光学的膜厚（ｏｐｔｉｃａｌ  ｔｈｉｃｋｎｅｓｓ）を有する第１材料層と第２光学的膜厚を有する第２材料層との対を複数個と、第３光学的膜厚を有する第３材料層と第４光学的膜厚を有する第４材料層との対を複数個含んでもよい。ここで、前記第１材料層の屈折率は、前記第２材料層の屈折率と異なっており、前記第３材料層の屈折率は、前記第４材料層の屈折率と異なっている。
【００２３】
また、前記第１材料層及び第２材料層の複数個の対が前記第３材料層及び第４材料層の複数個の対に比べて前記発光構造体のより近くに位置してもよい。さらに、前記第１材料層と第２材料層とは、それぞれ前記第３材料層と第４材料層と同一の屈折率を有してもよい。また、前記第１光学的膜厚は、前記第３光学的膜厚に比べてより厚く、前記第２光学的膜厚は、前記第４光学的膜厚に比べてより厚くてもよい。
【００２４】
本発明の実施形態において、前記第１材料層及び第２材料層の複数個の対と、前記第３材料層及び第４材料層の複数個の対とが、互いに混在してもよい。
【００２５】
一方、前記第１光学的膜厚と前記第２光学的膜厚とは、整数倍の関係を満たしていてもよく、また、前記第３光学的膜厚と前記第４光学的膜厚とは整数倍の関係を満たしていてもよい。特に、前記第１光学的膜厚と第２光学的膜厚とは同一であり、前記第３光学的膜厚と第４光学的膜厚とは同一であってもよい。これとは異なって、前記分布ブラッグ反射器の各層は、広範囲の波長に対して相対的に高い反射率を有するように個別的に調節されることができるため、各層の厚さは異なっていてもよい。
【００２６】
本発明の他の実施形態によると、分布ブラッグ反射器を有する発光ダイオードチップの製造方法が提供される。この方法は、基板の前面上部に、第１導電型半導体層と、第２導電型半導体層と、前記第１導電型半導体層と第２導電型半導体層との間にはさまれた活性層とを含む発光構造体を形成し、前記基板の裏面をグラインディングして前記基板の一部を除去し、前記基板をラッピングして前記基板裏面の表面粗さを減少させ、前記基板の裏面上に分布ブラッグ反射器を形成することを含む。
【００２７】
一方、前記分布ブラッグ反射器上に反射金属層または保護層を形成してもよい。前記反射金属層または保護層は、前記発光ダイオードチップを発光ダイオードパッケージに実装する際、分布ブラッグ反射器を保護する。
【００２８】
一方、前記分布ブラッグ反射器を形成する前に、前記基板裏面の表面粗さは３ｎｍ以下のＲＭＳ値を有していてもよい。また、前記分布ブラッグ反射器は、青色波長領域の第１波長の光、緑色波長領域の第２波長の光及び赤色波長領域の第３波長の光に対して９０％以上の反射率を有する。
【００２９】
好ましくは、前記分布ブラッグ反射器を形成する前に、前記基板裏面の表面粗さは１ｎｍ以下のＲＭＳ値を有していてもよい。また、前記方法は、前記ラッピングを行った後、前記基板裏面をＣＭＰプロセスによって研磨する工程をさらに含んでもよい。前記ＣＭＰプロセスによって、前記基板裏面の表面粗さは１ｎｍ以下のＲＭＳ値を有するように研磨されることができる。
【００３０】
本発明の実施形態において、前記分布ブラッグ反射器は、例えばイオンアシスト蒸着（ｉｏｎ  ａｓｓｉｓｔｅｄ  ｄｅｐｏｓｉｔｉｏｎ）技術を用いて形成してもよい。
【発明の効果】
【００３１】
本発明の実施形態によると、可視光領域の広範囲に亘って反射率の高い分布ブラッグ反射器が提供される。これによって、白色光などの混合された光を発する発光ダイオードパッケージの発光効率を向上させることができる。さらに、分布ブラッグ反射器が形成される基板裏面の表面粗さを制御することにより、分布ブラッグ反射器の反射率の信頼性を確保することができる。
【図面の簡単な説明】
【００３２】
【図１】従来技術によるサファイア基板上のアルミニウムの反射率を示すグラフである。
【図２】従来技術によるサファイア基板上の分布ブラッグ反射器の反射率を示すグラフである。
【図３】本発明の一実施形態による分布ブラッグ反射器を有する発光ダイオードチップを示す断面図である。
【図４】図３の分布ブラッグ反射器を拡大した断面図である。
【図５】本発明の他の実施形態による分布ブラッグ反射器を説明するための断面図である。
【図６】本発明のさらに他の実施形態による複数の発光セルを有する発光ダイオードチップを説明するための断面図である。
【図７】本発明のさらに他の実施形態による複数の発光セルを有する発光ダイオードチップを説明するための断面図である。
【図８】分布ブラッグ反射器の入射角に応じた反射率の変化を示すシミュレーショングラフである。
【図９Ａ】分布ブラッグ反射器の積層数を増加させることにより、入射角５０度での長波長入射光に対する反射率を向上させた例である。
【図９Ｂ】分布ブラッグ反射器の積層数を増加させることにより、入射角６０度での長波長入射光に対する反射率を向上させた例である。
【図１０】（ａ）ダイシング工程が行われた後の分布ブラッグ反射器を示した平面図である。（ｂ）ダイシング工程が行われた後の分布ブラッグ反射器を示した平面図である。
【図１１】銅定盤によるサファイア基板のラッピング工程後、ＣＭＰの有無による分布ブラッグ反射器の反射率を示すグラフである。
【図１２】図１１の場合のように製作した分布ブラッグ反射器上に、さらにアルミニウム反射金属層を形成した後の反射率を示すグラフである。
【図１３】スズ定盤を用いたラッピング工程でのスラリー粒子のサイズに応じた分布ブラッグ反射器の反射率を示すグラフである。
【図１４】スズ定盤を用いたラッピング工程でのスラリー粒子のサイズに応じた分布ブラッグ反射器の反射率を示すグラフである。
【図１５】スズ定盤を用いたラッピング工程でのスラリー粒子のサイズに応じた分布ブラッグ反射器の反射率を示すグラフである。
【発明を実施するための形態】
【００３３】
以下、添付の図面を参照して本発明の実施形態を詳細に説明する。以下に詳述る実施形態は、当業者に本発明の思想が十分に伝達されるようにするために例として提供されるものである。従って、本発明は以下説明される実施形態に限定されず、他の形態に具体化されることもできる。図面において、構成要素の幅、長さ、厚さなどは便宜のために誇張し表現する場合がある。明細書全体に亘って同一の参照番号は、基本的に、同一の構成要素を示す。
【００３４】
図３は本発明の一実施形態による分布ブラッグ反射器４５を有する発光ダイオードチップ２０を説明するための断面図であり、図４は図３の分布ブラッグ反射器４５を拡大して示した断面図である。
【００３５】
図３を参照すると、発光ダイオードチップ２０は、基板２１と、発光構造体３０、分布ブラッグ反射器４５とを含む。また、発光ダイオードチップ２０は、バッファ層２３と、透明電極３１と、ｐ−電極パッド３３と、ｎ−電極パッド３５と、反射金属層５１と、保護層５３とを含んでもよい。
【００３６】
基板２１は透明基板であれば特に限定されず、例えば、サファイアまたはＳｉＣ基板であってもよい。基板２１はまた、上部面、即ち前面に、パターニングされたサファイア基板（ＰＳＳ）のように、所定パターンを有してもよい。一方、基板２１の面積はチップの全体面積を決める。本発明の実施形態において、発光ダイオードチップの面積が相対的に大きいほど、反射効果が増加する。従って、基板２１は９０，０００μｍ２以上であることが好ましく、さらに好ましくは１ｍｍ２以上であってもよい。
【００３７】
基板２１の上部に発光構造体３０が位置する。発光構造体３０は、第１導電型半導体層２５と、第２導電型半導体層２９と、第１及び第２導電型半導体層２５、２９の間に配置された活性層２７とを含む。ここで、第１導電型半導体層２５と第２導電型半導体層２９とは互いに反対の導電型を有し、第１導電型がｎ型であってもよく、第２導電型がｐ型であってもよく、またはその反対であってもよい。
【００３８】
第１導電型半導体層２５、活性層２７及び第２導電型半導体層２９は、窒化ガリウム系列の化合物半導体物質、即ち、（Ａｌ、Ｉｎ、Ｇａ）Ｎで形成されてもよい。活性層２７は、求められる波長の光、例えば、紫外線または青色光を出射するように組成元素及び組成比が決められる。第１導電型半導体層２５及び／または第２導電型半導体層２９は、図示したように、単一層に形成されてもよいが、多層構造で形成することもできる。また、活性層２７は、単一量子井戸構造または多重量子井戸構造に形成してもよい。また、基板２１と第１導電型半導体層２５との間にバッファ層２３を配置してもよい。
【００３９】
半導体層２５、２７、２９は、ＭＯＣＶＤ（ｍｅｔａｌ−ｏｒｇａｎｉｃ  ｃｈｅｍｉｃａｌ  ｖａｐｏｒ  ｄｅｐｏｓｉｔｉｏｎ）またはＭＢＥ（ｍｏｌｅｃｕｌａｒ  ｂｅａｍ  ｅｐｉｔａｘｙ）技術を用いて形成してもよく、フォトリソグラフィ及びエッチング工程を用いて第１導電型半導体層２５の一部領域が露出するようにパターニングしてもよい。
【００４０】
一方、透明電極層３１は、第２導電型半導体層２９上に、例えば、ＩＴＯまたはＮｉ／Ａｕで形成されてもよい。透明電極層３１は、第２導電型半導体層２９に比べて比抵抗が低いため、電流を分散させる役割をする。透明電極層３１上にｐ−電極パッド３３が形成され、第１導電型半導体層２５上にｎ−電極パッド３５が形成される。ｐ−電極パッド３３は、図示するように、透明電極層３１を介して第２導電型半導体層２９に電気的に接続してもよい。
【００４１】
一方、基板２１の下部、即ち、裏面には分布ブラッグ反射器４５が位置する。分布ブラッグ反射器４５は、第１分布ブラッグ反射器４０と第２分布ブラッグ反射器５０とを含んでもよい。
【００４２】
図４を参照すると、第１分布ブラッグ反射器４０は、第１材料層４０ａと第２材料層４０ｂとの対が複数、繰り返して形成され、第２分布ブラッグ反射器５０は、第３材料層５０ａと第４材料層５０ｂとの対が複数、繰り返して形成される。第１材料層４０ａと第２材料層４０ｂとの複数個の対は、青色波長領域の光に比べて赤色波長領域の光、例えば５５０ｎｍまたは６３０ｎｍの光に対する反射率が相対的に高く、第２分布ブラッグ反射器５０は赤色または緑色波長領域の光に比べて青色波長領域の光、例えば４６０ｎｍの光に対する反射率を相対的に高くしてもよい。この際、第１分布ブラッグ反射器４０内の材料層４０ａ、４０ｂの光学的膜厚は、第２分布ブラッグ反射器５０内の材料層５０ａ、５０ｂの光学的膜厚より厚いが、これに限定されず、その反対としてもよい。
【００４３】
第１材料層４０ａは、第３材料層５０ａと同一の材料、即ち同一の屈折率を有してもよく、第２材料層４０ｂは、第４材料層５０ｂと同一の材料、即ち同一の屈折率を有してもよい。例えば、第１材料層４０ａ及び第３材料層５０ａはＴｉＯ２（ｎ：約２．５）で形成されてもよく、第２材料層４０ｂ及び第４材料層５０ｂはＳｉＯ２（ｎ：約１．５）で形成されてもよい。
【００４４】
一方、第１材料層４０ａの光学的膜厚（屈折率×厚さ）は、第２材料層４０ｂの光学的膜厚と実質的に整数倍の関係を有し、好ましくは、これらの光学的膜厚は実質的に同一としてもよい。また、第３材料層５０ａの光学的膜厚は、第４材料層５０ｂの光学的膜厚と実質的に整数倍の関係を有し、好ましくは、これらの光学的膜厚は実質的に同一としてもよい。
【００４５】
また、第１材料層４０ａの光学的膜厚を第３材料層５０ａの光学的膜厚より厚くし、第２材料層４０ｂの光学的膜厚を第４材料層５０ｂの光学的膜厚より厚くしてもよい。第１乃至第４材料層４０ａ、４０ｂ、５０ａ、５０ｂの光学的膜厚は、各材料層の屈折率及び／または実際の厚さを調節して制御することができる。
【００４６】
図３をさらに参照すると、分布ブラッグ反射器４５の下部には、Ａｌ、ＡｇまたはＲｈなどの反射金属層５１と、分布ブラッグ反射器４５を保護するための保護層５３とが形成されてもよい。保護層５３は、例えば、Ｔｉ、Ｃｒ、Ｎｉ、Ｐｔ、Ｔａ及びＡｕから選択された何れか一つの金属層またはこれらの合金で形成してもよい。反射金属層５１または保護層５３は、分布ブラッグ反射器４５を外部の衝撃や汚染から保護することができる。例えば、反射金属層５１または保護層５３は、発光ダイオードチップを発光ダイオードパッケージに実装する際に、接着剤のような物質によって分布ブラッグ反射器４５が変形することを防止することができる。また、反射金属層５１は、分布ブラッグ反射器４５を透過する光を反射することができるため、分布ブラッグ反射器４５の厚さを相対的に減少させることができる。分布ブラッグ反射器４５は、相対的に高い反射率を示すが、入射角が大きい光に対しては長波長領域の可視光を透過させることがある。従って、反射金属層５１を分布ブラッグ反射器４５の下部に配置することにより、分布ブラッグ反射器４５を透過した光を反射することができるため、発光効率が向上する。
【００４７】
本実施形態によると、相対的に長波長の可視光線に対して反射率が高い第１分布ブラッグ反射器４０と、相対的に短波長の可視光線に対して反射率が高い第２分布ブラッグ反射器５０とが積層された構造の分布ブラッグ反射器４５が提供される。分布ブラッグ反射器４５は、この第１分布ブラッグ反射器４０と第２分布ブラッグ反射器５０との組み合わせにより、可視光線領域の殆どの領域に亘って光に対する反射率を高めることができる。
【００４８】
従来技術による分布ブラッグ反射器は、特定波長範囲の光に対する反射率は高いが、他の波長範囲の光に対する反射率が相対的に低いため、白色光を出射する発光ダイオードパッケージでの発光効率の向上には限界がある。しかし、本実施形態によると、分布ブラッグ反射器４５は、青色波長領域の光だけでなく、緑色波長領域の光及び赤色波長領域の光に対しても高い反射率を有するため、発光ダイオードパッケージの発光効率を改善することができる。
【００４９】
さらに、第１分布ブラッグ反射器４０を第２分布ブラッグ反射器５０よりも基板２１の近くに配置することにより、その逆に配置する場合に比べて、分布ブラッグ反射器４５内での光損失を減少させることができる。
【００５０】
本実施形態においては、第１分布ブラッグ反射器４０及び第２分布ブラッグ反射器５０の二つの反射器について説明をしたが、より多い数の反射器を用いてもよい。この場合、相対的に長波長に対して反射率が高い反射器が発光構造体３０に相対的に近く位置することが好ましい。
【００５１】
また、本実施形態において、第１分布ブラッグ反射器４０内の第１材料層４０ａの厚さは、互いに異なっていてもよい。また、第２材料層４０ｂの厚さも互いに異なっていてもよい。また、第２分布ブラッグ反射器５０内の第３材料層５０ａの厚さは、互いに異なっていてもよい。また、第４材料層５０ｂの厚さも互いに異なっていてもよい。
【００５２】
本実施形態において、材料層４０ａ、４０ｂ、５０ａ、５０ｂがＳｉＯ２またはＴｉＯ２で形成されると説明をしたが、これに限定されず、他の材料層、例えばＳｉ３Ｎ４、化合物半導体などで形成してもよい。但し、第１材料層４０ａと第２材料層４０ｂとの屈折率の差及び第３材料層５０ａと第４材料層５０ｂとの屈折率の差は、夫々０．５より大きいことが好ましい。
【００５３】
また、第１分布ブラッグ反射器４０内の第１材料層と第２材料層との対の数及び第２分布ブラッグ反射器５０内の第３材料層と第４材料層との対の数は多いほど反射率が増加する。これら対の総数は２０以上であってもよい。
【００５４】
分布ブラッグ反射器４５を形成する前に、基板２１の裏面の表面粗さが制御する必要がある。基板２１の裏面の表面粗さが相対的に大きい場合、分布ブラッグ反射器４５によって広い波長範囲に亘って高い反射率を得ることが困難となる。また、分布ブラッグ反射器４５と基板２１との間の界面が不良である場合、分布ブラッグ反射器４５が変形しやすくなる可能性がある。このような変形は、例えば、発光ダイオードパッケージに発光ダイオードチップを実装する場合に、例え僅かな熱工程であっても適用されると、分布ブラッグ反射器４５の反射率が減少するという問題を引き起こす可能性がある。基板２１の裏面は、表面粗さが３ｎｍ以下のＲＭＳ（ｒｏｏｔ−ｍｅａｎ−ｓｑｕａｒｅ）値を有するように制御される。好ましくは、基板２１の裏面は、表面粗さが２ｎｍ以下、さらに好ましくは１ｎｍ以下のＲＭＳ値としてもよい。
【００５５】
以下、分布ブラッグ反射器４５及び発光ダイオードチップの製造方法について説明する。
【００５６】
まず、分布ブラッグ反射器４５を形成する前に、基板２１の表面粗さを制御する。例えば、最初に、発光構造体が形成された基板２１の裏面をグラインディング（ｇｒｉｎｄｉｎｇ）することにより、基板２１の一部を除去する。この際、基板２１の裏面はグラインディングによってスクラッチが発生し、相対的に非常に粗い表面となる。その後、基板２１の表面を小さい粒子のスラリーを用いてラッピングする（ｌａｐｐｉｎｇ）。ラッピング工程において、基板２１の表面内のスクラッチなどの溝の深さが減少し、表面粗さが減少する。この際、ラッピング工程で用いられる定盤及びダイヤモンドスラリー粒子のサイズを調節することにより、基板２１の裏面の表面粗さが３μｍ以下となるように制御してもよい。しかし、一般的に、定盤及びスラリー粒子を用いたラッピング工程のみでは表面粗さを調節することに限界があるため、ラッピング工程で表面粗さを減少させた後、化学機械的研磨（ＣＭＰ：Ｃｈｅｍｉｃａｌ  Ｍｅｃｈａｎｉｃａｌ  Ｐｏｌｉｓｈｉｎｇ）工程を行って基板２１の裏面を研磨してもよい。ＣＭＰ工程により、基板２１の裏面の表面粗さを１ｎｍ以下に制御することができる。
【００５７】
次に、基板２１の表面にＴｉＯ２、ＳｉＯ２、Ｓｉ３Ｎ４などの屈折率が相違する材料層を繰り返して形成する。材料層の形成は、スパッタリング、電子ビーム蒸着、プラズマ強化化学気相蒸着などの公知の多様な方法が用いられてもよく、特にイオンアシスト蒸着法（ｉｏｎ  ａｓｓｉｓｔｅｄ  ｄｅｐｏｓｉｔｉｏｎ）を用いてもよい。イオンアシスト蒸着法は、基板２１に蒸着する材料層の反射度を測定して適切な厚さの材料層を形成するため、分布ブラッグ反射器の材料層の形成において特に適する。
【００５８】
分布ブラッグ反射器が形成された後、分布ブラッグ反射器上に金属層を形成してもよい。その後、基板２１をダイシングして個別発光ダイオードチップが完成する。
【００５９】
図５は本発明の他の実施形態による分布ブラッグ反射器５５を説明するための断面図である。本実施形態による発光ダイオードチップは、図３及び図４を参照して説明した発光ダイオードチップと殆ど同様である。但し、図３及び図４では、分布ブラッグ反射器４５が第１分布ブラッグ反射器４０と第２分布ブラッグ反射器５０との積層構造が図示及び説明されていることに対して、本実施形態による分布ブラッグ反射器５５では、第１材料層４０ａと第２材料層４０ｂとの複数個の対と第３材料層５０ａと第４材料層５０ｂとの複数個の対とが互いに混在している。即ち、第３材料層５０ａと第４材料層５０ｂとの少なくとも一対が第１材料層４０ａと第２材料層４０ｂとの複数個の対の間に位置し、また、第１材料層４０ａと第２材料層４０ｂとの少なくとも一対が第３材料層５０ａと第４材料層５０ｂとの複数個の対の間に位置している。ここで、第１乃至第４材料層４０ａ、４０ｂ、５０ａ、５０ｂの光学的膜厚は、可視光線領域の広い範囲に亘って光に対する高い反射率を有するように制御される。従って、分布ブラッグ反射器５５を構成する各材料層の光学的膜厚は、互いに異なっていてもよい。
【００６０】
図６は本発明のさらに他の実施形態による複数の発光セルを有する発光ダイオードチップ２０ａを説明するための断面図である。
【００６１】
図６を参照すると、発光ダイオードチップ２０ａは、基板２１上に形成される複数の発光セル３０と、分布ブラッグ反射器４５と、金属層５１及び/または５３とを含んでもよい。
【００６２】
基板２１及び分布ブラッグ反射器４５は、図３、図４、及び図５を参照して説明した分布ブラッグ反射器と同様であり、その詳細な説明は省略する。但し、基板２１は、複数の発光セルを電気的に絶縁するために絶縁体であることが好ましく、例えばパターニングされたサファイア基板であってもよい。
【００６３】
一方、複数の発光セル３０は互いに離隔されて位置する。複数の発光セル３０は、夫々図３を参照して説明した発光構造体３０と同様であるため、詳細な説明は省略する。また、発光セル３０と基板２１との間にバッファ層２３を配置してもよく、バッファ層２３も互いに離隔されることが好ましい。
【００６４】
第１絶縁層３７が発光セル３０の前面を覆って、第１導電型半導体層２５上及び第２導電型半導体層２９上に開口部を有する。また、発光セル３０の側壁は第１絶縁層３７によって覆われ、また、第１絶縁層３７は発光セル３０同士の間の領域内において基板２１を覆う。第１絶縁層３７は、シリコン酸化膜（ＳｉＯ２）またはシリコン窒化膜で形成されてもよく、プラズマ化学気相成長（プラズマＣＶＤ）を用いて２００〜３００℃の温度範囲で形成された層であってもよい。この際、第１絶縁層３７は４５０ｎｍ〜１μｍの厚さに形成されることが好ましい。４５０ｎｍより薄く形成されると、発光セルの下方で段差被覆（ｓｔｅｐ  ｃｏｖｅｒａｇｅ）特性によって相対的に薄い厚さの第１絶縁層が形成され、第１絶縁層上に形成される配線と発光セルとの間に電気的短絡が発生する可能性がある。一方、第１絶縁層は厚いほど電気的短絡を防止することができるが、光透過率を低下させて発光効率を減少させるため、１μｍの厚さを超えないことが好ましい。
【００６５】
一方、配線３９は、第１絶縁層３７上に形成される。配線３９は、開口部によって、第１導電型半導体層２５及び第２導電型半導体層２９に電気的に接続される。第２導電型半導体層２９上に透明電極層３１が位置してもよく、配線は透明電極層３１に接続されてもよい。また、配線３９は、隣接しあう発光セル３０の第１導電型半導体層２５と第２導電型半導体層２９とを夫々電気的に接続し、発光セル３０の直列アレイを形成してもよい。このようなアレイが複数形成されてもよく、複数のアレイが互いに逆並列（ａｎｔｉ  ｐａｒａｌｌｅｌ）に接続され、交流電源に接続されて駆動されてもよい。また、発光セルの直列アレイに接続されたブリッジ整流器（図示せず）を形成してもよく、このブリッジ整流器によって発光セルが交流電源下で駆動されてもよい。ブリッジ整流器は、発光セル３０と同一の構造の発光セルを、配線３９を用いることにより形成することができる。
【００６６】
これとは異なり、配線３９は、隣接しあう発光セルの第１導電型半導体層２５を互いに接続してもよく、第２導電型半導体層２９を互いに接続してもよい。これにより、直列及び並列接続された複数の発光セル３０を提供することができる。
【００６７】
配線３９は、導電物質、例えば、ドーピングされた半導体物質（例えば、多結晶シリコン）または金属で形成されてもよい。特に、配線３９は、多層構造で形成されてもよく、例えば、ＣｒまたはＴｉの下部層と、ＣｒまたはＴｉの上部層とを含んでもよい。また、Ａｕ、Ａｕ／ＮｉまたはＡｕ／Ａｌの金属層が下部層と上部層との間に配置されてもよい。
【００６８】
第２絶縁層４１は、配線３９及び第１絶縁層３７を覆ってもよい。第２絶縁層４１は、配線３９が湿気などによって汚染されることを防止し、外部衝撃によって配線３９及び発光セル３０が損傷することを防止する。
【００６９】
第２絶縁層４１は、第１絶縁層３７と同一の材質で、シリコン酸化膜（ＳｉＯ２）またはシリコン窒化膜で形成されてもよい。第２絶縁層４１は、第１絶縁層と同様に、プラズマ化学気相成長を用いて２００℃〜３００℃の温度範囲で形成された層であってもよい。さらに、第１絶縁層３７がプラズマ化学気相成長を用いて形成された層である場合、第２絶縁層４１は、第１絶縁層３７の形成温度に対して±２０％以内の温度範囲内で形成された層であることが好ましく、さらに好ましくは同一の形成温度で警醒された層であることが好ましい。
【００７０】
一方、第２絶縁層４１は、第１絶縁層３７に比べて相対的に薄くてもよく、５０ｎｍ以上の厚さを有することが好ましい。第２絶縁層４１が第１絶縁層３７に比べて相対的に薄いため、第２絶縁層４１が第１絶縁層３７から剥離されることを防止することができる。また、第２絶縁層４１が２５０ｎｍより薄い場合、外部衝撃または湿気の浸透から配線及び発光セルを保護することが困難となる。
【００７１】
一方、蛍光体層４３が発光ダイオードチップ２０ａ上に位置してもよい。蛍光体層４３は、樹脂に蛍光体が分散された層または電気泳動法によって形成された層であってもよい。蛍光体層４３は、第２絶縁層４１を覆って発光セル３０から放出された光を波長変換する。
【００７２】
図７は本発明のさらに他の実施形態による複数の発光セルを有する発光ダイオードチップ２０ｂを説明するための断面図である。
【００７３】
図７を参照すると、本実施形態による発光ダイオードチップ２０ｂは、前述した発光ダイオードチップ２０ａと殆ど同様であるが、発光セル３０の形状が異なり、これにより、配線３９が接続する第１導電型半導体層２５の部分が異なる。
【００７４】
即ち、発光ダイオードチップ２０ａの発光セル３０は、第１導電型半導体層２５の上部面が露出しており、配線３９は第１導電型半導体層２５の上部面に接続することができる。これとは異なって、本実施形態による発光ダイオードチップ２０ｂの発光セル３０は、傾斜した側面を有するように形成され、第１導電型半導体層２５の傾斜した側面が露出し、配線３９は第１導電型半導体層２５の傾斜した側面に接続する。
【００７５】
従って、本実施形態によると、発光セルを分離する工程の他に、第１導電型半導体層２５の上部面を露出させるための工程を別に実行する必要がないため、工程を単純化することができる。さらに、第１導電型半導体層２５の上部面を露出させる必要がないため、活性層２７の面積減少を防止することができる。また、配線３９が第１導電型半導体層２５の傾斜面に沿って接続するため、発光セル３０の電流分散性能を改善することができ、これによって順方向電圧及び信頼性が改善される。
【００７６】
（実験例）
図８は、分布ブラッグ反射器の入射角に応じた反射率の変化を示すシミュレーショングラフである。ここで、分布ブラッグ反射器は、ガラス基板上にＳｉＯ２とＴｉＯ２とを交互に４０層積層したものであり、各層の厚さは、０度の入射角で４００ｎｍ〜７００ｎｍの全領域に亘って９９％以上の反射率を有するように個々的に調節した。これにより、分布ブラッグ反射器全体の厚さは２．９０８μｍであった。一方、実際に用いられる発光ダイオードチップの場合、サファイア基板（ｎ：約１．７８）とＳｉＯ２（ｎ：約１．４８）と間の屈折率差によって約６０度以上の入射角で入射する光は全反射されるため、６０度以上の入射角についてのシミュレーションは省略した。一方、図８のグラフにおいて、反射率１００％部分に可視領域全体を表示した（図９のグラフにも同様に表示する）。
【００７７】
図８のグラフから分かるように、４０層の分布ブラッグ反射器は、可視光領域全体で０度の入射角に対して９９％以上の極めて高い反射率を示した。しかし、分布ブラッグ反射器に入射する光の入射角が大きくなるほど、長波長の可視光に対する反射率が低下することが分かる。入射角が３０度を超えると、７００ｎｍ波長の光に対する反射率は９９％以下に減少する。
【００７８】
図９Ａ及び図９Ｂは、分布ブラッグ反射器の層数を増加させることにより、入射角５０度及び６０度での長波長の入射光に対する反射率を向上させた例を示す。
【００７９】
図９Ａ及び図９Ｂを参照すると、図８で説明したように、２．９０８μｍの基準分布ブラッグ反射器４０Ｌの場合、長波長の可視光領域で０度の入射角に対する反射率（４０Ｌ−０度）に比べて、５０度の入射角に対する反射率（４０Ｌ−５０度）及び６０度の入射角に対する反射率（４０Ｌ−６０度）が非常に減少することが分かる。さらに、可視領域の中間領域、例えば５１０ｎｍ〜５２０ｎｍ付近で反射率の低下する部分が発生している。
【００８０】
これに対して、分布ブラッグ反射器の層数を４８層（全体厚さ：３．８２９μｍ）または５２層（全体厚さ：４．３６７μｍ）に増加させる場合、入射角が大きい場合にも広い波長領域に亘って高い反射率が殆ど均一に得られる。
【００８１】
従って、分布ブラッグ反射器の積層される層数を増加させることにより反射率を向上させることができ、また、大きな入射角で入射する光に対しても高い反射率を維持することができる。しかし、分布ブラッグ反射器の積層数の増加は、工程時間を増加させ、分布ブラッグ反射器のクラックを発生させる可能性がある。
【００８２】
図１０（ａ）及び（ｂ）は夫々ダイシング工程が行われた後の分布ブラッグ反射器を示した平面図である。ここで、図１０（ａ）は４０層の分布ブラッグ反射器をイオンアシスト蒸着法で積層したもの、図１０（ｂ）は４８層の分布ブラッグ反射器をイオンアシスト蒸着法で積層したものである。
【００８３】
４０層を積層した場合（図１０（ａ））は分布ブラッグ反射器にクラックが発生しなかったが、４８層を積層した場合（図１０（ｂ））は分布ブラッグ反射器にクラックが発生した。５２層を積層した場合も、同様にクラックが発生することを観察した。
【００８４】
分布ブラッグ反射器にクラックが発生する理由は明確ではないが、イオンアシスト蒸着法によると予想される。即ち、イオンを衝突させて高密度の層を形成するため、分布ブラッグ反射器にストレスが蓄積され、その結果、基板をダイシングする際に分布ブラッグ反射器にクラックが発生した可能性がある。従って、単純に積層数を増加させることだけでは量産性を有する発光ダイオードチップの提供に適さない。
【００８５】
これに当たって、図３で説明したように、分布ブラッグ反射器に反射金属層を形成することにより、入射角が大きい光に対しても相対的に高い反射率を維持することができる。
【００８６】
表１は、分布ブラッグ反射器の層数、エポキシ樹脂の種類、及びＡｌ反射金属層の適用有無による白色発光ダイオードパッケージ状態での相対発光効率を示す。各実験例において、分布ブラッグ反射器、反射金属層、エポキシ樹脂の種類を除き、他の条件、例えば、発光ダイオードチップの種類及びパッケージの種類は全て同じであり、分布ブラッグ反射器の層数を４０層にして、Ａｌ反射金属層を適用しない発光ダイオードチップのパッケージ（サンプル番号１）の発光効率に対する相対発光効率を％で示した。
【００８７】
【表１】
0005855344.tif 000002
【００８８】
サンプル１と２、そしてサンプル５と６を対比すると、Ａｌ反射金属層を適用しない場合、接着剤として用いられるエポキシ樹脂の種類によって発光効率に差が示されることが分かる。即ち、透明エポキシを用いたサンプルが銀エポキシを用いた場合より発光効率が高く示される。これは、Ａｌ反射金属層がない場合、分布ブラッグ反射器の反射率が接着剤によって影響を受けるということを示す。
【００８９】
一方、同一の種類の接着剤を用いた場合、Ａｌ反射金属層を適用したサンプルが、そうでないサンプルに比べて発光効率が高く示される。例えば、サンプル１と３、サンプル２と４、サンプル５と７を対比すると、Ａｌ反射金属層を適用した場合に発光効率が改善されることが分かる。
【００９０】
一方、同一の接着剤を用いて、Ａｌ反射金属層を適用しないサンプル１と５、そしてサンプル２と６を対比すると、積層数が増加するにつれて発光効率が改善することが分かる。これは、分布ブラッグ反射器の積層数が増加するにつれて広い入射角範囲で分布ブラッグ反射器の反射率が向上するためであると考えられる。
【００９１】
しかし、Ａｌ反射金属層及び銀エポキシを適用したサンプル３とサンプル７を対比すると、積層数の増加にも関わらず、発光効率には差がなかった。これは、Ａｌ反射金属層により、入射角が大きな長波長の可視光に対しても相対的に高い反射率を維持するためであると考えられる。従って、分布ブラッグ反射器とともに反射金属層を適用する場合、分布ブラッグ反射器の積層数を減らしながらもパッケージレベルで良好な発光効率を達成することができることが分かる。さらに、分布ブラッグ反射器の積層数の減少は、分布ブラッグ反射器に発生するクラックを防止することができる。
【００９２】
一方、分布ブラッグ反射器にＡｌ反射金属層を適用する場合、チップレベルで分布ブラッグ反射器の反射率が減少することが観察され、このような現象は基板の表面粗さと密接な関連があると考えられる。以下、基板の表面粗さがチップレベルで分布ブラッグ反射器の反射率に与える影響について説明する。
【００９３】
図１１は、銅定盤によるサファイア基板のラッピング工程後におけるＣＭＰ（化学機械的研磨）の有無による分布ブラッグ反射器の反射率を示すグラフである。
【００９４】
まず、サファイア基板の裏面をグラインディングした後、３μｍ粒子のダイヤモンドスラリーを用いて銅定盤によってラッピング工程を実行した。銅定盤によるラッピング工程後のサファイア基板の裏面の表面粗さは、５μｍ×５μｍの面積で約５．１２ｎｍのＲＭＳ値を示した。
【００９５】
次に、サファイア基板の裏面に化学機械的研磨（ＣＭＰ）工程を実施した後、ＴｉＯ２及びＳｉＯ２の厚さを制御して、上述した第１分布ブラッグ反射器及び第２分布ブラッグ反射器を形成してサンプルを製作した（実施例１）。これに対する比較例として、化学機械的研磨工程を実行せず、実施例１と同一に分布ブラッグ反射器を形成してサンプルを製作した。化学機械的研磨工程は２０Ｋｇの荷重でＳｉＯ２スラリーを用いて実行され、化学機械的研磨工程後のサファイア基板の表面粗さは５μｍ×５μｍの面積で約０．２５ｎｍのＲＭＳ値を示した。
【００９６】
比較例の場合、分布ブラッグ反射器の反射率は図１１に図示されたように、可視光線領域で略９０％以上の反射率を示すが、反射率が波長によって不規則であり、また５５０ｎｍ付近では９０％以下の値を示した。これに反し、実施例１の場合、分布ブラッグ反射器の反射率は可視光線の広い波長範囲に亘って殆ど１００％に近い値を示した。
【００９７】
図１２は、図１１の実施例及び比較例と同様に製作したサンプルに約５００ｎｍのＡｌ層を形成した後の反射率を示すグラフである。
【００９８】
比較例の場合、Ａｌ層形成後の反射率が非常に減少することが確認された。イ一方、実施例の場合、Ａｌ層形成後でも反射率が減少せず、高い反射率を維持した。
【００９９】
比較例でＡｌ層を形成した後の反射率の減少は、Ａｌを電子ビーム蒸着技術を用いて蒸着する間、表面が粗いサファイア基板に形成された比較例の分布ブラッグ反射器が界面不良によって変形したために示された現象であると考えられる。実施例１の場合はサファイア基板の表面粗さが良好であるため、Ａｌを蒸着する間に分布ブラッグ反射器の変形が発生せず、反射率が維持されると考えられる。
【０１００】
図１３乃至図１５は、スズ定盤を用いたラッピング工程でのスラリー粒子のサイズに応じた分布ブラッグ反射器の反射率を示すグラフである。
【０１０１】
ここで、スラリーはダイヤモンド粒子を含み、ダイヤモンド粒子のサイズは夫々３μｍ、４μｍ及び６μｍのものを用いた。スズ定盤を用いたラッピング工程後のサファイア基板の表面粗さはダイヤモンド粒子のサイズに応じて、約２．４０ｎｍ、３．３５ｎｍ及び４．１８ｎｍのＲＭＳ値を示した。
【０１０２】
スズ定盤によってラッピング工程を実施した後、実施例１と同一の分布ブラッグ反射器を形成し、追加的に図１１の例のように約５００ｎｍのＡｌ層を形成した。
【０１０３】
図面から分かるように、３μｍスラリーとスズ定盤によるラッピング工程後の分布ブラッグ反射器の反射率は、可視光線領域の広い波長範囲に亘って９０％以上であった。但し、Ａｌ層を形成した後、反射率が５５０ｎｍ付近で少し減少した。
【０１０４】
しかし、４μｍスラリー及び６μｍスラリーとスズ定盤によるラッピング工程後の分布ブラッグ反射器の反射率は、５５０ｎｍ付近で９０％に及ぶことができず、Ａｌを形成した後の反射率は８０％以下に減少した。
【０１０５】
以上の実験例から分かるように、分布ブラッグ反射器を形成する前のサファイア基板の表面粗さが分布ブラッグ反射器の反射率に影響を与えることが分かる。また、サファイア基板の表面粗さを３ｎｍ以下のＲＭＳ値以下に制御する必要がある。また、サファイア基板の表面粗さが１ｎｍ以下の場合、Ａｌ層形成後にも反射率が減少されないと予想される。
【図１】
0005855344.tif 000003
【図２】
0005855344.tif 000004
【図１１】
0005855344.tif 000005
【図３】
0005855344.tif 000006
【図４】
0005855344.tif 000007
【図５】
0005855344.tif 000008
【図６】
0005855344.tif 000009
【図７】
0005855344.tif 000010
【図８】
0005855344.tif 000011
【図９Ａ】
0005855344.tif 000012
【図９Ｂ】
0005855344.tif 000013
【図１０】
0005855344.tif 000014
【図１２】
0005855344.tif 000015
【図１３】
0005855344.tif 000016
【図１４】
0005855344.tif 000017
【図１５】
0005855344.tif 000018